【事件の表示】
　特願２０１２−　２７２２５「光学用部材及びその製造方法」拒絶査定不服審判事件〔平成２５年　８月２２日出願公開、特開２０１３−１６４４９９、請求項の数（１１）〕について、次のとおり審決する。
【結　論】
　原査定を取り消す。
　本願の発明は、特許すべきものとする。
【理　由】
第１　手続の経緯
　本願は、平成２４年２月１０日の出願であって、平成２７年１１月２６日付けで拒絶理由が通知され、平成２８年２月１日に意見書が提出され、同年７月１５日付けで再度拒絶理由が通知され、同年９月２１日に意見書の提出とともに手続補正がなされ、平成２９年２月２４日付けで拒絶査定（以下、「原査定」という。）がされ、これに対し同年６月９日に拒絶査定不服審判の請求と同時に手続補正がなされたものである。
　その後、平成３０年４月６日付けで拒絶理由（以下、「当審拒絶理由」という。）を通知し、同年６月７日に意見書の提出とともに手続補正（以下、「本件補正」という。）がなされた。
第２　本件発明
　本願の請求項１〜１１に係る発明は、本件補正により補正された特許請求の範囲の請求項１〜１１に記載された事項により特定される以下のとおりの発明である。
「　　【請求項１】
　基材表面に光の反射を抑えるための積層体が形成された光学用部材において、前記積層体の最外表面が多孔質あるいは凹凸構造による空隙を有する層であり、前記積層体の少なくとも一層がポリイミドを主成分とする層であり、前記ポリイミドを主成分とする層が、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、芳香族ジアミン残基、および脂環式ジアミン残基を有するポリイミド１、および主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および芳香族ジアミン残基を有し、かつ芳香族ジアミン残基の含有量がポリイミド１とは異なるポリイミド２を含有し、前記ポリイミド１および前記ポリイミド２のイミド化率が９０％以上であることを特徴とする光学用部材。
　　【請求項２】
　前記ポリイミド２とポリイミド１が有する芳香族ジアミン残基は同一であることを特徴とする請求項１記載の光学用部材。
　　【請求項３】
　基材表面に光の反射を抑えるための積層体が形成された光学用部材において、前記積層体の最外表面が多孔質あるいは凹凸構造による空隙を有する層であり、前記積層体の少なくとも一層がポリイミドを主成分とする層であり、前記ポリイミドを主成分とする層が、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、芳香族ジアミン残基、および脂環式ジアミン残基を有するポリイミド１、および主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および脂環式ジアミン残基を有し、かつ芳香族ジアミン残基を含まないポリイミド２を含有し、前記ポリイミド１および前記ポリイミド２のイミド化率が９０％以上であることを特徴とする光学用部材。
　　【請求項４】
　前記ポリイミド２とポリイミド１が有する脂環式ジアミン残基は同一であることを特徴とする請求項３記載の光学用部材。
　　【請求項５】
　前記ポリイミド１とポリイミド２の主鎖中の脂環式ジアミン残基は、下記一般式（１）で表される構造を有することを特徴とする請求項３または４に記載の光学用部材。
　　【化１】
　（式中、Ｒ１からＲ８は、それぞれ水素原子、Ｂｒ、Ｃｌ、Ｆ、Ｉ、フェニル基、または炭素数１から６の直鎖状あるいは環状のアルキル基、アルケニル基、アルキニル基を表す。ただし、Ｒ１からＲ８は同一であっても異なっていてもよい。）
　　【請求項６】
　前記ポリイミド１および／またはポリイミド２がシロキサン含有ジアミン残基を有することを特徴とする請求項１乃至５のいずれかの項に記載の光学用部材。
　　【請求項７】
　前記ポリイミド１とポリイミド２の屈折率差が０．０１以上であることを特徴とする請求項１乃至６のいずれかの項に記載の光学用部材。
　　【請求項８】
　前記凹凸構造が酸化アルミニウムを主成分とする板状結晶から形成されていることを特徴とする請求項１乃至７のいずれかの項に記載の光学用部材。
　　【請求項９】
　基材表面に光の反射を抑えるための積層体が形成され、前記積層体の少なくとも一層がポリイミドを主成分とする層からなる光学用部材の製造方法であって、
　１）少なくとも芳香族ジアミン、脂環式ジアミンおよび酸二無水物を溶媒中で反応を行い、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、芳香族ジアミン残基、および脂環式ジアミン残基を有し、イミド化率が９０％以上のポリイミド１を合成する工程、
　２）少なくとも芳香族ジアミンおよび酸二無水物を溶媒中で反応を行い、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および芳香族ジアミン残基を有し、イミド化率が９０％以上であって、かつ芳香族ジアミン残基の含有量がポリイミド１とは異なるポリイミド２を合成する工程、
　３）前記ポリイミド１および前記ポリイミド２を溶媒に溶解してポリイミド溶液を調製する工程、
　４）前記ポリイミド溶液を基材上または基材上に設けられた薄膜上に塗布する工程、
　５）前記塗布したポリイミド溶液を乾燥および／または焼成してポリイミドを主成分とする層を形成する工程、
　を有することを特徴とする光学用部材の製造方法。
　　【請求項１０】
　基材表面に光の反射を抑えるための積層体が形成され、前記積層体の少なくとも一層がポリイミドを主成分とする層からなる光学用部材の製造方法であって、
　１）少なくとも芳香族ジアミン、脂環式ジアミンおよび酸二無水物を溶媒中で反応を行い、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、芳香族ジアミン残基、および脂環式ジアミン残基を有し、イミド化率が９０％以上のポリイミド１を合成する工程、
　２）少なくとも脂環式ジアミンおよび酸二無水物を溶媒中で反応を行い、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および脂環式ジアミン残基を有し、かつ芳香族ジアミンを含まず、イミド化率が９０％以上であるポリイミド２を合成する工程、
　３）前記ポリイミド１および前記ポリイミド２を溶媒に溶解してポリイミド溶液を調製する工程、
　４）前記ポリイミド溶液を基材上または基材上に設けられた薄膜上に塗布する工程、
　５）前記塗布したポリイミド溶液を乾燥および／または焼成してポリイミドを主成分とする層を形成する工程、
　を有することを特徴とする光学用部材の製造方法。
　　【請求項１１】
　さらに、前記積層体の最外表面に凹凸構造を有する層を形成するための下記の各工程を有することを特徴とする請求項９または１０記載の光学用部材の製造方法。
　６）前記積層体の最外表面に酸化アルミニウム前駆体ゾルを塗布する工程、
　７）前記塗布した酸化アルミニウム前駆体ゾル膜を乾燥および／または焼成して酸化アルミニウム膜を形成する工程、
　８）前記酸化アルミニウム膜を温水に浸漬して酸化アルミニウムを主成分とする板状結晶からなる凹凸構造を形成する工程」（以下、請求項１〜１１に係る発明を、「本件発明１」〜「本件発明１１」という。）
第３　引用文献の記載及び引用発明
１　引用文献１
ア　引用文献の記載事項
　原査定の拒絶の理由に引用され、本願出願前の平成２４年１月１２日に頒布された刊行物である特開２０１２−８５２４号公報（以下、「引用文献１」という。）には、以下の記載事項がある。（下線は合議体が付与した。以下同様。）
（ア）　「【特許請求の範囲】
【請求項１】
　基材表面に光の反射を抑えるための積層体が形成された光学用部材であって、
　前記積層体の少なくとも一層がポリイミドを含有するポリイミド層であり、
　前記ポリイミドは下記一般式（１）で表される繰り返し単位を含み、かつ前記一般式（１）におけるＲ２の主鎖中に含有される１，４−シクロヘキシレン基の９０モル％以上がトランス型の１，４−シクロヘキシレン基であることを特徴とする光学用部材。
【化１】
（式中、Ｒ１は四価の有機基であり、Ｒ２は主鎖中に１，４−シクロヘキシレン基を１個または２個以上有する二価の有機基である。）」
（イ）　「【技術分野】
【０００１】
　本発明は反射防止性能を有する光学用部材およびその製造方法に関し、さらに詳述すると可視領域から近赤外領域で高い反射防止性能を長期に安定して得るのに適した光学用部材、ポリイミド、およびその製造方法に関する。
　　　　　　　　　　　　　　　（中略）
【発明が解決しようとする課題】
【０００８】
　反射防止膜として表層に微粒子を堆積させた多孔質の膜や、ベーマイトを基材上に成長させる方法で形成した金属酸化物やハロゲン化金属層は、簡便で高い生産性を有し、優れた光学性能を示す。その反面、緻密性が低く、多数の空隙を有するため、外界からの水分などが容易に基材に達し、基材の侵食、アルカリイオンなどの基材成分の溶出が容易に発生する。そのため多孔質の膜やベーマイトの膜などと基材との間に薄膜を形成することで反射防止性能を高めるだけでなく基材へのダメージを抑制できる薄膜材料が望まれている。さらに熱や水分の影響で発生した膜厚や光学特性の変動が引き起こすクラックや膜ムラのない高性能な反射防止膜付き光学用部材が望まれている。
【０００９】
　本発明は、この様な背景技術に鑑みてなされたものであり、基材に対し長期にわたり高性能の反射防止効果を有する光学用部材及びその製造方法を提供するものである。また、膜やフィルムに加工しても透明性が損なわれず、十分に高いガラス転移温度を有する有機溶媒可溶性のポリイミド及びその製造方法を提供することを目的とするものである。
【課題を解決するための手段】
【００１０】
　上記の課題を解決する光学用部材は、基材表面に光の反射を抑えるための積層体が形成された光学用部材であって、前記積層体の少なくとも一層がポリイミドを含有するポリイミド層からなり、前記ポリイミドが下記一般式（１）で表される繰り返し単位を含み、かつ前記一般式（１）におけるＲ２の主鎖中に含有される１，４−シクロヘキシレン基の９０モル％以上がトランス型の１，４−シクロヘキシレン基であることを特徴とする。
【００１１】
【化１】
【００１２】
（式中、Ｒ１は四価の有機基であり、Ｒ２は主鎖中に１，４−シクロヘキシレン基を１個または２個以上有する二価の有機基である。）
　　　　　　　　　　　　　　　（中略）
【発明の効果】
【００２８】
　本発明によれば、基材に対し長期にわたり高性能の反射防止効果を有する光学用部材を提供することができる。
また、本発明によれば、上記の光学用部材の製造方法を提供することができる。
【００２９】
　さらに、本発明によれば、膜やフィルムに加工しても透明性が損なわれず、十分に高いガラス転移温度を有する有機溶媒可溶性のポリイミド及びその製造方法を提供することができる。」
（ウ）　「【発明を実施するための形態】
【００３１】
　以下、本発明を詳細に説明する。
本発明に係る光学用部材は、基材表面に光の反射を抑えるための積層体が形成された光学用部材であって、前記積層体の少なくとも一層がポリイミドを含有するポリイミド層からなり、前記ポリイミドが下記一般式（１）で表される繰り返し単位を含み、かつ前記一般式（１）におけるＲ
２
の主鎖中に含有される１，４−シクロヘキシレン基の９０モル％以上がトランス型の１，４−シクロヘキシレン基であることを特徴とする。
【００３２】
【化８】
【００３３】
（式中、Ｒ１は四価の有機基であり、Ｒ２は主鎖中に１，４−シクロヘキシレン基を１個または２個以上有する二価の有機基である。）
【００３４】
　前記ポリイミドが、下記一般式（２）で表される繰り返し単位を含むことが好ましい。
【００３５】
【化９】
【００３６】
（式中、Ｒ１は四価の有機基であり、ｎは０から２の整数であり、Ｒ３からＲ１０はそれぞれ独立して水素原子、ハロゲン原子、フェニル基または炭素数１から６の直鎖状あるいは環状のアルキル基、アルケニル基、アルキニル基であり、Ｒ１１およびＲ１２はそれぞれ独立して水素原子または炭素数１から６の直鎖状あるいは環状のアルキル基である。）
【００３７】
　図１は、本発明に係る光学用部材の一実施形態を模式的に示す概略図である。同図１において、本発明の光学用部材は、基材１の表面に、ポリイミドを含有するポリイミド層２と、低屈折率層３がこの順に積層されている。
【００３８】
　本発明におけるポリイミド層２と低屈折率層３からなる積層体９は、基材１の表面で発生する光の反射を抑えることができる。ポリイミド層はポリイミド単独あるいはポリイミドとポリイミド以外の成分からなる層である。ポリイミド以外の成分はポリイミドを補完するものであって、その特性を損なわない範囲でポリイミドに相溶、混合、分散することができる。
【００３９】
　基材１と低屈折率層３の間にポリイミド層２を設けることにより、基材１上に直接低屈折率層３を形成した場合に比べ高い反射防止効果が得られることが特徴である。そのためポリイミド層２の膜厚は１０ｎｍ以上１５０ｎｍ以下、好ましくは２０ｎｍ以上８０ｎｍ以下の範囲であり、基材の屈折率などに合わせてこの範囲で変化させることができる。膜厚が１０ｎｍ未満ではポリイミド層２がない場合と反射防止効果は変わらない。一方、膜厚が１５０ｎｍを超えると反射防止効果は著しく低下する。
【００４０】
　また、ポリイミド層２に含有されるポリイミドは、下記一般式（１）で表される繰り返し単位を含むことを特徴とする。
【００４１】
【化１０】
【００４２】
　一般式（１）において、Ｒ１は四価の有機基であり、Ｒ２は主鎖中に１，４−シクロヘキシレン基を１個または２個以上有する二価の有機基である。かつ、前記１，４−シクロヘキシレン基の大部分、すなわちＲ２の主鎖中に含有される１，４−シクロヘキシレン基の９０モル％以上がトランス型の１，４−シクロヘキシレン基であることが好ましい。
【００４３】
　ポリイミド中のＲ２が１，４−シクロヘキシレン基を１個または２個以上有する２価の有機基であることでポリイミドの耐熱性を維持しつつ透明性と低い屈折率を付与することができる。
ポリイミド中のＲ
２
が脂肪族基であるとポリイミドの屈折率を下げることができる
【００４４】
【化１１】
【００４５】
（式中、Ｒ１は四価の有機基であり、ｎは０から２の整数であり、Ｒ３からＲ１０はそれぞれ独立して水素原子、ハロゲン原子、フェニル基または炭素数１から６の直鎖状あるいは環状のアルキル基、アルケニル基、アルキニル基であり、Ｒ１１およびＲ１２はそれぞれ独立して水素原子または炭素数１から６の直鎖状あるいは環状のアルキル基である。）
加えて、下記一般式（５）で表わされる繰り返し単位を含んでいてもよい。
【００４６】
【化１２】
【００４７】
（式中、Ｒ１は四価の有機基である。Ｒ１１からＲ１４はそれぞれ独立して水素原子、フェニル基、炭素数１から４のアルキル基、アルケニル基またはアルキニル基である。Ｒ１１からＲ１４は同一であっても異なっていてもよい。Ｒ１５およびＲ１６はそれぞれフェニレン基または炭素数１から４のアルキレン基である。Ｒ１５およびＲ１６は同一であっても異なっていてもよい。ｎは０から６の整数である。）
一般式（５）を含むことにより、溶解性が向上する。また、膜を形成する際、密着性が向上する。
ポリイミド中のＲ
２
が１，４−シクロヘキシレン基を有するためには、モノマーに、下記一般式（３）で表される１，４−シクロへキシレン基を有するジアミンまたはその誘導体を用いる。
【００４８】
【化１３】
【００４９】
（式中、Ｒ２は主鎖中に１，４−シクロヘキシレン基を１個または２個以上有する二価の有機基である。）
【００５０】
　より好ましくは、モノマーに、下記一般式（６）で表わされるジアミンまたはその誘導体を用いる。
【００５１】
【化１４】
【００５２】
（式中、Ｒ３からＲ１０はそれぞれ独立して水素原子、ハロゲン原子、フェニル基または炭素数１から６の直鎖状あるいは環状のアルキル基、アルケニル基、アルキニル基であり、Ｒ１１およびＲ１２はそれぞれ独立して水素原子または炭素数１から６の直鎖状あるいは環状のアルキル基である。）１，４−シクロへキシレン基を有するジアミンの例としては１，４−シクロヘキサンジアミン、１，４−ビス（アミノメチル）シクロヘキサン、４，４‘−メチレンビス（アミノシクロヘキサン）、４，４‘−メチレンビス（１−アミノ−２−メチルシクロヘキサン）、２，２−ビス（４−アミノシクロヘキシル）プロパン、４，４‘−ビシクロヘキシルアミン、α，α‘−ビス（４−アミノシクロヘキシル）−１，４−ジイソプロピルシクロヘキサンが挙げられる。
　　　　　　　　　　　　　　　（中略）
【００６３】
　
ポリイミドの合成に用いられる酸二無水物の例としては、
【００６４】
　ポリイミドの溶解性、塗布性や透明性を向上する観点から、前記Ｒ１が下記一般式（７）から（１１）より選ばれる四価の有機基であることが好ましい。
【００６５】
【化１６】
【００６６】
　該当する酸二無水物として
３，３‘，４，４‘−ジフェニルスルホンテトラカルボン酸二無水物、４，４‘−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、４−（２，５−ジオキソテトラヒドロフラン−３−イル）−１，２，３，４−テトラヒドロナフタレン−１，２−ジカルボン酸無水物を用いる
【００６７】
　一方、１，４−シクロへキシレン基の大部分がトランス型であるジアミンに加え、それ以外のジアミンを１種類以上併用して重合することができる。
　　　　　　　　　　　　　　　（中略）
【００７４】
　
その他、１，４−シクロヘキシレン基の大部分がトランス型であるジアミン以外にポリイミドの合成に用いられる第三のジアミンの例としては、
芳香族ジアミンが挙げられる。芳香族基を有するジアミンを共重合したポリイミドの屈折率は１．５から１．７まで任意に変化させることができる。
【００７５】
　特に１，４−シクロヘキシレン基を有するジアミンまたはおよびオルガノシロキサン基を有するジアミンと組み合わせて幅広い範囲で屈折率制御ができる点から４，４‘−ビス（３−アミノフェノキシ）ビフェニル、９，９−ビス（４−アミノフェニル）フルオレン、９，９−ビス（４−アミノ−３−メチルフェニル）フルオレン、９，９−ビス（４−アミノ−３−フルオロフェニル）フルオレンを用いることがより好ましい。
　　　　　　　　　　　　　　　（中略）
【００７７】
　本発明のポリイミド層２の屈折率ｎｉは基材１の屈折率ｎｂ、低屈折率層３の屈折率ｎｓに対して、ｎｂ≧ｎｉ≧ｎｓとなることが好ましい。低屈折率層３の屈折率は、表層側から基材側に向かって屈折率が連続的に上昇していてもよく、その場合は、低屈折率層３の屈折率ｎｓは、基材側の屈折率とする。このような屈折率の範囲を満たすようにトランス型のみの１，４−シクロへキシレン基を有するジアミンに加え、９０モル％を上限にそれ以外のジアミンを併用することができる。
【００７８】
　上記の反応に用いる一般式（３）で表されるジアミンおよびまたは一般式（１２）で表されるジアミンと第三のジアミンの使用量の合計を１００モル％とした場合、第三のジアミンは５０モル％以下が好ましい。５０モル％より多いと透明性が低下したり屈折率が高くなり過ぎたりする。」
（エ）　「【００９１】
　
ポリイミドのイミド化率は９０％以上
（オ）　「【０１０４】
　本発明の光学用部材は、
前記積層体の最外表面に凹凸構造を有する
【０１０５】
　図２は、本発明の光学用部材の他の実施態様を示す概略図である。
同図２において、本発明の光学用部材は、基材１表面に、ポリイミド層２と微細な凹凸構造からなる層４が順に積層されている。
【０１０６】
　積層体９の一層である凹凸構造からなる層４を形成する凹凸構造５は酸化アルミニウムの板状結晶であることが好ましい。酸化アルミニウムの板状結晶とは酸化アルミニウムを主成分とする膜を温水に浸漬することより、酸化アルミニウム膜の表層が解膠作用等を受け、膜の表層に析出、成長する板状の結晶のことを言う。」
（合議体注：図２は以下のとおりのものである。）
（カ）　「【実施例】
【０１３４】
　以下、実施例により本発明を具体的に説明する。ただし本発明はかかる実施例に限定されるものではない。各実施例、比較例で得られた、表面に微細な凹凸を有する光学膜について、下記の方法で評価を行った。
【０１３５】
　（１）４，４‘−メチレンビス（アミノシクロヘキサン）の精製
　４，４‘−メチレンビス（アミノシクロヘキサン）（以下ＤＡＤＣＭと略す。東京化成製）２００ｇに還流させながらヘキサンを徐々に加えて完全に溶解させた。加熱を止め数（２から４）日間、室温（２０から２５℃）に放置した後、析出物を濾別し、減圧乾燥した。６１ｇの白色固体状の精製ＤＡＤＣＭを得た。１Ｈ−ＮＭＲスペクトルからトランス型の１，４−シクロへキシレン基を９５モル％含むことが確認された。
　１Ｈ−ＮＭＲ（ＤＭＳＯ−ｄ６）；δ０．８３（２Ｈ，ｍ），δ０．９７（２Ｈ，ｑ），δ１．１８（２Ｈ，ｍ），δ１．６０（２Ｈ，ｄ），δ１．６９（２Ｈ，ｄ），δ２．０５（２Ｈ，ｓ），δ２．４２（２Ｈ，ｍ），δ３．３０（４Ｈ，ｂ）
【０１３６】
　（２）ポリイミド１から８の合成
　合計で０．０１２ｍｏｌのジアミン（１）（精製ＤＡＤＣＭまたは未精製ＤＡＤＣＭ）、ジアミン（２）およびジアミン（３）をＮ，Ｎ−ジメチルアセトアミド（以下、ＤＭＡｃと略す）に溶解した。このジアミン溶液を水冷しながら０．０１２ｍｏｌの酸二無水物を加えた。ＤＭＡｃの量はジアミンと酸二無水物の質量の合計が２０重量％になるように用いた。
この溶液を１５時間室温で攪拌し、重合反応を行った。さらに、ＤＭＡｃで希釈して８重量％になるように調整した後、７．４ｍｌのピリジンと３．８ｍｌの無水酢酸を加え、室温で１時間攪拌した。さらに、オイルバスで６０から７０℃に加熱しながら４時間攪拌した。重合溶液をメタノールまたはメタノール／水の混合溶媒中に再沈殿しポリマーを取り出した後、メタノール中またはメタノール／水の混合溶媒中で数回洗浄した。１００℃で真空乾燥後、白色から淡黄色粉末状のポリイミドを得た。１Ｈ−ＮＭＲスペクトルからカルボキシル基残量を測定し、イミド化率を求めた。ポリイミド１から８の組成表を表１に示す。
【０１３７】
【表１】
【０１３８】
　（注１）
ＴＤＡ：４−（２，５−ジオキソテトラヒドロフラン−３−イル）−１，２，３，４−テトラヒドロナフタレン−１，２−ジカルボン酸無水物
ＢＤＡ：ｍｅｓｏ−ブタン−１，２，３，４−テトラカルボン酸二無水物
ＤＡＤＣＭ：４，４‘−メチレンビス（アミノシクロヘキサン）
ＰＡＭ−Ｅ：両末端アミン変性ジメチルシロキサンオリゴマー
ＢＡＰＢ：４，４‘−ビス（４−アミノフェノキシ）ビフェニル
６ＦＤＡ：４，４‘−（ヘキサフルオロイソプロピリデン）ジフタル酸無水物
　（注２）
　酸二無水物およびジアミンの（）内は仕込みモル比を示す。
　（注３）
　上記の精製４，４‘−メチレンビス（アミノシクロヘキサン）に含有される１，４−シクロヘキシレン基の中で、トランス型の１，４−シクロヘキシレン基の含有量は、９５モル％である。
【０１３９】
　（３）ポリイミド溶液１から９および１１から１３の調製
２．０から４．０ｇのポリイミド１から８粉末を、９６から９８ｇのシクロペンタノン／シクロヘキサノンの混合溶媒に溶解することでポリイミド溶液１から９および１１から１３を調製した。
【０１４０】
　（４）ポリイミド溶液１０および１４の調製
２．０ｇのポリイミド１または２粉末と、０．３ｇのメラミン樹脂（商品名：ニカラックＭＸ−７０６，日本カーバイト製）を９９７ｇのシクロペンタノン／シクロヘキサノンの混合溶媒に溶解することでポリイミド溶液１０および１４を調製した。
調製したポリイミド溶液を表２に示す。
【０１４１】
【表２】
　　　　　　　　　　　　　　　（中略）
【０１４７】
　実施例１
　洗浄したＬａ２Ｏ５を主成分とするｎｄ＝１．７７、νｄ＝５０のガラスＡの研磨面上にポリイミド溶液１、２、３を適量滴下し、３０００から４０００ｒｐｍでスピンコートを行った。この基板を２００℃で６０分間乾燥し、精製ＤＡＤＣＭから合成したポリイミド１膜が形成された基板を得た。
【０１４８】
　ポリイミド１の膜厚および屈折率をエリプソメトリーを用いて測定した。さらにポリイミド１膜を８０℃の温水中に２０分間浸漬してから膜厚および屈折率測定を行い、製膜後の膜厚に対する温水浸漬前後の膜厚の増加率をプロットした結果を図６に示す。膜厚１００ｎｍ以上では温水処理前後の膜厚増加率は０．３２から０．３４％であった。膜厚４０から５０ｎｍでの温水処理前後の膜厚増加率は０．６から０．６９％であった。
　　　　　　　　　　　　　　　（中略）
【０１５１】
　実施例２から５
　洗浄したＬａ２Ｏ５（合議体注：「Ｌａ２Ｏ５」は「Ｌａ２Ｏ５」の誤記である。）を主成分とするｎｄ＝１．７７、νｄ＝５０のガラスＡの研磨面上にポリイミド溶液７から１０を適量滴下し、３０００から４０００ｒｐｍでスピンコートを行った。この基板を２００℃で６０分間乾燥し、精製ＤＡＤＣＭから合成したポリイミド３、５、７膜およびポリイミド１と架橋剤の混合膜が形成された基板を得た。
【０１５２】
　ポリイミド膜の膜厚および屈折率をエリプソメトリーを用いて測定した。さらにポリイミド膜を８０℃の温水中に２０分間浸漬してから膜厚および屈折率測定を行い、製膜後の膜厚に対する温水浸漬前後の膜厚の増加率を表３に示した。
　　　　　　　　　　　　　　　（中略）
【０１５４】
【表３】
」
イ　引用発明
　上記記載事項（ウ）〜（オ）に基づけば、引用文献１には、図２に示される実施態様に係る発明として、以下の発明が記載されていると認められる。
「基材表面に光の反射を抑えるための積層体が形成された光学用部材であって、基材表面に、ポリイミド層と微細な凹凸構造からなる層が順に積層されており、前記積層体の最外表面に凹凸構造を有する光学用部材であり、
　ポリイミド層が含有するポリイミドが、下記一般式（１）で表される繰り返し単位を含み、かつ前記一般式（１）におけるＲ２の主鎖中に含有される１，４−シクロヘキシレン基の９０モル％以上がトランス型の１，４−シクロヘキシレン基であり、このために、モノマーに、９０モル％以上がトランス型の１，４−シクロへキシレン基を有するジアミンまたはその誘導体を用いるものであって、
　ポリイミドの合成に用いられる酸二無水物は、３，３‘，４，４‘−ジフェニルスルホンテトラカルボン酸二無水物、４，４‘−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物又は、４−（２，５−ジオキソテトラヒドロフラン−３−イル）−１，２，３，４−テトラヒドロナフタレン−１，２−ジカルボン酸無水物であり、
　１，４−シクロヘキシレン基の９０モル％以上がトランス型であるジアミン以外にポリイミドの合成に芳香族ジアミンが用いられ、芳香族基を有するジアミンを共重合したポリイミドの屈折率は１．５から１．７まで任意に変化させることができ、
　ポリイミドのイミド化率は９０％以上である、
　光学用部材。
」（以下、「引用発明１」という。）
２　引用文献２
ア　引用文献の記載事項
　原査定の拒絶の理由に引用され、本願出願前の平成２０年１０月２日に頒布された刊行物である特開２００８−２３３８８０号公報（以下、「引用文献２」という。）には、以下の記載事項がある。
（ア）「【特許請求の範囲】
【請求項１】
　基材表面に積層体が形成された光学部材において、少なくとも一層が酸化アルミニウムを主成分とする板状結晶から形成されている板状結晶層であり、前記基材と前記板状結晶層との間に少なくとも一層の有機樹脂を主成分とする層を含み、かつ前記有機樹脂が主鎖中に芳香環または／およびイミド環を有することを特徴とする光学用部材。
　　　　　　　　　　　　　　　（中略）
【請求項４】
　前記板状結晶層の表面が凹凸形状からなることを特徴とする請求項１乃至３記載の光学用部材。」
（イ）「【技術分野】
【０００１】
　本発明は反射防止性能を有する光学用部材及びそれを用いた光学系に関し、さらに詳述すると可視領域から近赤外領域で高い反射防止性能を長期に安定して得るのに適した光学用部材及びそれを用いた光学系に関する。
　　　　　　　　　　　　　　　（中略）
【発明の開示】
【発明が解決しようとする課題】
【０００６】
　微粒子を利用した技術や、ベーマイトを基材上に成長させる方法で形成した金属酸化物やハロゲン化金属層は、簡便で高い生産性を有し、優れた光学性能を示す。その反面、緻密性が低く、多数の空隙を有するため、外界からの水分などが容易に基材に達し、基材の侵食、アルカリイオンなどの基材成分の溶出が容易に発生する。さらに溶出成分により微細構造の維持が困難になり性能が低下するという問題があった。
【０００７】
　また、基材とベーマイトの間にＳｉＯ２を主成分とする膜を設けた反射防止膜においては、温水処理によってＳｉＯ２を主成分とする膜から膜成分が溶出し光学特性が変化してしまうことがあった。
【０００８】
　より簡便に形成でき、かつ低温焼成で高い信頼性を有する微細周期構造を用いた反射防止膜が望まれている。
【０００９】
　本発明は、この様な背景技術に鑑みてなされたものであり、任意の基材に対し長期にわたり高性能の反射防止効果を維持することができる光学用部材、それを用いた光学系及び光学用部材の製造方法を提供することを目的とするものである。
【課題を解決するための手段】
【００１０】
　本発明は、上記目的を達成するために、次のように構成した光学用部材を提供するものである。
【００１１】
　本発明は基材表面に積層体が形成された光学部材であり、少なくとも一層が酸化アルミニウムを主成分とする板状結晶から形成されている板状結晶層であり、前記基材と前記板状結晶層との間に少なくとも一層の有機樹脂を主成分とする層を含み、かつ前記有機樹脂が主鎖中に芳香環または／およびイミド環を有することを特徴とする光学用部材である。
また、本発明は前記板状結晶が、ベーマイトであることを特徴とする光学用部材である。
【００１２】
　また、本発明は前記板状結晶層が表層側から基材側に向かって屈折率が連続的に上昇する層であることを特徴とする光学用部材である。
また、本発明は該板状結晶層の表面が凹凸形状からなることを特徴とする光学用部材である。」
（ウ）「【００６０】
　また、有機樹脂の構造を変えることによって、有機樹脂を主成分とする層２または５の屈折率を変化させることができる。例えば、有機樹脂中に含まれる芳香環の数やヘテロ環の数を増やすことで屈折率は高くなる。一方、脂肪族鎖、脂環構造、前記のシロキサン構造やフルオロアルキル基などを増やすことによって透明性が向上し、屈折率は低下する。主鎖に芳香環または／およびイミド環を有する有機樹脂の中で構造によって比較的容易に屈折率を変化させられる例として、ポリイミドや芳香族ポリエーテル類、芳香族ポリスルフィド類、芳香族ポリカーボネートが挙げられる。これらのポリマーはモノマーを介して芳香環やイミド環と合わせて前記構造を主鎖や側鎖に導入することができる。
【００６１】
　ポリイミドは一般的に酸二無水物とジアミンとの重付加反応と脱水縮合反応によって合成されるが、ジアミンおよび／または酸二無水物に脂肪族鎖、脂環構造やフルオロアルキル基を導入することで可視光領域で透明なポリイミドが得られる。特に酸二無水物に脂環構造を有する酸二無水物を用い、ジアミンにシロキサン構造、脂肪族鎖、脂環構造、芳香環などの各種構造を単独もしくは複数種導入することによって屈折率も１．５から１．７まで任意に変化させることができる。
【００６２】
　熱可塑性ポリイミドの合成に用いられる酸二無水物の例としては、ピロメリット酸無水物、３，３‘−ビフタル酸無水物、３，４‘−ビフタル酸無水物、３，３’，４，４’−ベンゾフェノンテトラカルボン酸二無水物、３，３’，４，４’−ジフェニルスルホンテトラカルボン酸二無水物、４，４’−（ヘキサフルオロイソプロピリデン）ジフタル酸無水物、４，４’−オキシジフタル酸  無水物などの芳香族酸に無水物、ｍｅｓｏ−ブタン−１，２，３，４−テトラカルボン酸二無水物、１，２，３，４−シクロブタンテトラカルボン酸二無水物、１，２，３，４−シクロペンタンテトラカルボン酸二無水物、１，２，４，５−シクロヘキサンテトラカルボン酸二無水物、ビシクロ［２．２．２］オクト−７−エン−２，３，５，６−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、４−（２，５−ジオキソテトラヒドロフラン−３−イル）−１，２，３，４−テトラヒドロナフタレン−１，２−ジカルボン酸無水物などの脂肪族酸二無水物が挙げられる。ポリイミドの溶解性、塗布性や透明性を向上する観点から、３，３’，４，４’−ジフェニルスルホンテトラカルボン酸二無水物、４，４’−（ヘキサフルオロイソプロピリデン）ジフタル酸無水物、１，２，３，４−シクロブタンテトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、４−（２，５−ジオキソテトラヒドロフラン−３−イル）−１，２，３，４−テトラヒドロナフタレン−１，２−ジカルボン酸無水物がより好ましい。
【００６３】
　熱可塑性ポリイミドの合成に用いられるジアミンの例としては、ｍ−フェニレンジアミン、ｐ−フェニレンジアミン、３，４’−ジアミノジフェニルメタン、４，４’−ジアミノジフェニルメタン、４，４’−ジアミノ−３，３’−ジメチルジフェニルメタン、ｏ−トリジン、ｍ−トリジン、４，４’−ジアミノベンゾフェノン、１，１−ビス（４−アミノフェニル）シクロヘキサン、３，４’−ジアミノジフェニル  エーテル、４，４’−ジアミノジフェニル  エーテル、１，４−ビス（４−アミノフェノキシ）ベンゼン、１，３−ビス（４−アミノフェノキシ）ベンゼン、２，２−ビス［４−（４−アミノフェノキシ）フェニル］プロパン、４，４’−ビス（４−アミノフェノキシ）ビフェニル、ビス［４−（４−アミノフェノキシ）フェニル］スルホン、４，４’−ビス（３−アミノフェノキシ）ビフェニル、ビス［４−（４−アミノフェノキシ）フェニル］スルホン、９，９−ビス（４−アミノフェニル）フルオレン、２，２−ビス（４−アミノフェニル）ヘキサフルオロプロパン、２，２−ビス［４−（４−アミノフェノキシ）フェニル］ヘキサフルオロプロパン、２，２’−ビス（トリフルオロメチル）ベンジジンなどの芳香族ジアミン、１，４−ジアミノブタン、１，５−ジアミノペンタン、１，３−シクロヘキサンジアミン、１，４−シクロヘキサンジアミン、４，４’−メチレンビス（シクロヘキシルアミン）、４，４’−メチレンビス（２−メチルシクロヘキシルアミン）、１，４−ビス（アミノメチル）シクロヘキサンなどの脂肪族ジアミン、１，３−ビス  （３−アミノプロピル）テトラメチルジシロキサン、１，４−ビス  （３−アミノプロピルジメチルシリル）ベンゼンなどの−ＳｉＲ２−Ｏ−基含有ジアミンが挙げられる。ガラスなどの無機基材に対する密着性の観点から、１，３−ビス  （３−アミノプロピル）テトラメチルジシロキサン、１，４−ビス  （３−アミノプロピルジメチルシリル）ベンゼンなどの−ＳｉＲ２−Ｏ−基含有ジアミンを少なくとも含むことがより好ましい。」
（エ）「【実施例】
【００８１】
　以下、実施例により本発明を具体的に説明する。ただし本発明はかかる実施例に限定されるものではない。各実施例、比較例で得られた、表面に微細な凹凸を有する光学膜について、下記の方法で評価を行った。
【００８２】
　（１）ポリイミド１から５の合成
　合計で０．０１２ｍｏｌのジアミン（１）、ジアミン（２）およびジアミン（３）をＮ，Ｎ−ジメチルアセトアミド（以下、ＤＭＡｃと略す）に溶解した。このジアミン溶液を水冷しながら０．０１２ｍｏｌの酸二無水物を加えた。ＤＭＡｃの量はジアミンと酸二無水物の質量の合計が２０重量％になるように用いた。この溶液を１５時間室温で攪拌し、重合反応を行った。さらに、ＤＭＡｃで希釈して８重量％になるように調整した後、７．４ｍｌのピリジンと３．８ｍｌの無水酢酸を加え、室温で１時間攪拌した。さらに、オイルバスで５０℃に加熱しながら５時間攪拌した。重合溶液をメタノール中に再沈殿しポリマーを取り出した後、メタノール中で数回洗浄した。１００℃で真空乾燥後、淡黄色粉末状のポリイミドを得た。  １Ｈ−ＮＭＲスペクトルからカルボキシル基残量を測定し、イミド化率を求めた。ポリイミド１から５の組成表を表１に示した。
【００８３】
【表１】
　　　　　　　　　　　　　　　（中略）
【００８５】
　（３）ポリイミド溶液６から１０の調製
　２．５ｇのポリイミド１から５粉末を１０ｇのシクロヘキサノンに溶解することでポリイミド溶液６から１０を調製した。
　　　　　　　　　　　　　　　（中略）
【００８９】
　（７）酸化アルミニウム（アルミナ（Ａｌ２Ｏ３））ゾル液１４の調製
　２４．６ｇのＡｌ（Ｏ−ｓｅｃ−Ｂｕ）３を１１５．３ｇの１−ブタノール／２−プロパノール（以下、ＩＰＡと略す）の１／１（ｗｔ．）混合溶媒中に溶解させ、６．５１ｇの３−オキシブタン酸エチルエステルを添加し、約１時間室温で攪拌した。その後、この溶液に０．０１Ｍ希塩酸〔ＨＣｌａｑ．〕を添加し、約３時間室温で攪拌した。さらに１２０℃のオイルバス中で６時間攪拌することによってアルミナ（Ａｌ２Ｏ３）ゾル液１３を調製した。
【００９０】
　（８）酸化アルミニウム（アルミナ（Ａｌ２Ｏ３））ゾル液１５の調製
　１７．２ｇのＡｌ（Ｏ−ｓｅｃ−Ｂｕ）３を１２２．３ｇの１−ブタノール／２−プロパノール（以下、ＩＰＡと略す）の１／１（ｗｔ．）混合溶媒中に溶解させ、４．５６ｇの３−オキシブタン酸エチルエステルを添加し、約１時間室温で攪拌した。その後、この溶液に０．０１Ｍ希塩酸〔ＨＣｌａｑ．〕を添加し、約３時間室温で攪拌した。さらに１２０℃のオイルバス中で６時間攪拌することによってアルミナ（Ａｌ２Ｏ３）ゾル液１４を調製した。
　　　　　　　　　　　　　　　（中略）
【００９６】
　（１４）基板の洗浄
　両面を研磨した大きさ約φ３０ｍｍ、厚さ約２ｍｍの各種ガラス基板をアルカリ洗剤およびＩＰＡで超音波洗浄した後、オーブン中で乾燥した。
　　　　　　　　　　　　　　　（中略）
【０１００】
　実施例１
　前記の方法で洗浄したＳ−ＴＩＨ５３（ｎ５５０ｎｍ＝１．８４）基板の片方の面にポリイミド溶液６を適量滴下し、３０００ｒｐｍで２０秒間スピンコートを行った。この基板を８０℃で１０分間予備乾燥した後、もう一方の面にも同様にポリイミド溶液６をスピンコートした。その後、２００℃の熱風循環オーブンで３０分間焼成することで、ポリイミド１が両面に付いた有機樹脂層付き基板を作製した。ポリイミド１膜の膜厚、屈折率、吸水率を表２に示した。
【０１０１】
　ポリイミド１膜付き基板の片方の面にアルミナゾル液１４を適量滴下し、４０００ｒｐｍで２０秒間スピンコートを行った後、８０℃で１０分間予備乾燥した。もう一方の面にも同様にアルミナゾル液をスピンコートした。その後、２００℃の熱風循環オーブンで３０分間焼成し、透明なアモルファスＡｌ２Ｏ３膜を被膜した。
【０１０２】
　次に、８０℃の熱水中に３０分間浸漬したのち、６０℃で１０分間乾燥させた。
【０１０３】
　得られた膜表面のＦＥ−ＳＥＭ観察を行ったところ、図４に示すようなＡｌ２Ｏ３を主成分とする板状結晶がランダム状にかつ複雑に入り組んだ微細な凹凸組織が観測された。断面のＦＥ−ＳＥＭ観察を行ったところ、図５に示すようなＡｌ２Ｏ３を主成分とする板状結晶が選択的に基材の表面に対して平均角度７５°の方向に配置されている像が観察された。
　　　　　　　　　　　　　　　（中略）
【０１０６】
　実施例２
　ポリイミド溶液６の代わりにポリイミド溶液７を用い、ポリイミド２からなる有機樹脂層を形成した以外は実施例１と同様の操作を行った。
【０１０７】
　実施例３
　基板をＳ−ＬＡＨ６５（ｎ５５０ｎｍ＝１．８０）に代えた以外は実施例２と同様の操作を行った。
【０１０８】
　実施例４
　ポリイミド溶液７の代わりにポリイミド溶液８を用い、ポリイミド３からなる有機樹脂層を形成した以外は実施例３と同様の操作を行った。
【０１０９】
　実施例５
　ポリイミド溶液７の代わりにポリイミド溶液９を用い、ポリイミド４からなる有機樹脂層を形成した以外は実施例３と同様の操作を行った。」
イ　引用発明
　上記記載事項（ア）に基づけば、引用文献２には、請求項４に記載された発明として以下の発明が記載されていると認められる。
「基材表面に積層体が形成された光学部材において、少なくとも一層が酸化アルミニウムを主成分とする板状結晶から形成されている板状結晶層であり、前記基材と前記板状結晶層との間に少なくとも一層の有機樹脂を主成分とする層を含み、かつ前記有機樹脂が主鎖中に芳香環または／およびイミド環を有し、前記板状結晶層の表面が凹凸形状からなる光学用部材。」（以下、「引用発明２」という。）
３　引用文献３
　原査定の拒絶の理由に引用され、本願出願前の２０１１年３月２４日に電気通信回線を通じて公衆に利用可能となった発明が記載された国際公開第２０１１／０３３７５１号（以下、「引用文献３」という。）には、以下の記載事項がある。
ア　「技術分野
[0001]　本発明は、透明熱可塑性ポリイミド、およびそれを含む透明基板に関する。本発明の透明基板は、フラットパネルディスプレイ（ＦＰＤ）における透明基板として特に好適である。
　　　　　　　　　　　　　　　（中略）
発明が解決しようとする課題
[0009]　上記のように透明なポリイミド樹脂が求められているものの、従来の透明ポリイミド樹脂は褐色を呈しているものが多かった。例えば、特許文献７または８で報告されたポリイミド樹脂の透明性も十分ではなかった。
[0010]　一方、特許文献３および４には無色透明なポリイミド樹脂も開示されている。しかしながら、ポリイミド樹脂本来の耐熱性を損なわずに屈折率を精密に制御することが困難であった。一方で、透明複合基板の透明性を高めるためには、透明ポリイミド樹脂と補強材との屈折率差をできるだけ小さくする必要がある。つまり、従来は、耐熱性を維持したまま透明ポリイミド樹脂と補強材との屈折率差を小さくすることが難しいため、ポリイミド樹脂とガラスクロスなどの補強材とを複合させた透明複合基板を得ることが困難であった。
[0011]　そこで本発明は、高い透明性と耐熱性とを有する透明基板を提供することを目的とする。また、ポリイミド樹脂本来の高い耐熱性を損なうことなく、無色透明で、かつ屈折率を精密に制御できる透明ポリイミド樹脂組成物を提供することを目的とする。
課題を解決するための手段
[0012]　本発明の第１は、以下に示す透明基板およびそれを含む画像表示装置に関する。
　［１］透明熱可塑性ポリイミドと無機フィラーとを含む基材（Ｉ）を有する透明基板であって、
　前記透明熱可塑性ポリイミドと前記無機フィラーとの波長５８９ｎｍにおける屈折率差が０．０１０以下である透明基板。
　　　　　　　　　　　　　　　（中略）
発明の効果
[0028]　本発明の透明基板では、ポリイミド本来の耐熱性を損なわずに屈折率を精密に制御できる透明ポリイミドを、補強材と複合させている。このため、本発明の透明基板は、高い透明性と耐熱性とを有する。また本発明の透明ポリイミド組成物は、ポリイミド樹脂本来の高い耐熱性を損なうことなく、無色透明で、かつ屈折率を精密に制御できる。」
イ　「[0031]　（透明熱可塑性ポリイミド）
　基材（Ｉ）に含まれる透明熱可塑性ポリイミドは、テトラカルボン酸二無水物とジアミンとを反応させて得られる、実質的に１種類の構成単位からなるポリイミド単独重合体；またはテトラカルボン酸二無水物とジアミンとを反応させて得られる、２種類以上の構成単位を含むポリイミド共重合体を含む。基材（Ｉ）には、ポリイミド単独重合体またはポリイミド共重合体が２種類以上含まれてもよい。
[0032]　基材（Ｉ）に含まれる透明熱可塑性ポリイミドは、波長５８９ｎｍにおいて高屈折率の透明ポリイミドを与える構成単位αと、波長５８９ｎｍにおいて低屈折率の透明ポリイミドを与える構成単位βとを含むポリイミド共重合体を含むか；あるいは構成単位αを主成分として含む、波長５８９ｎｍにおいて高屈折率の透明ポリイミドと、構成単位βを主成分として含む波長５８９ｎｍにおいて低屈折率の透明ポリイミドとの混合物を含むことが好ましい。
[0033]　下記一般式（１１）で表される構成単位αからなるポリイミドは、波長５８９ｎｍにおいて１．５９〜１．６５の高い屈折率を有する。下記一般式（１２）で表される構成単位βからなるポリイミドは、波長５８９ｎｍにおいて１．５２〜１．５５の低い屈折率を有する。一般式（１１）のＸおよび一般式（１２）のＹは、それぞれ４価の有機基である。一般式（１１）のＡおよび一般式（１２）のＢは、それぞれ脂環式炭化水素ジアミンから誘導される２価の有機基である。
[化14]
[0034]　ポリイミド共重合体は、一般式（１１）で表される構成単位と、一般式（１２）で表される構成単位とを含むランダム共重合体であっても、ブロック共重合体であってもよい。ポリイミド共重合体における構成単位の総数に対して、一般式（１１）で表される構成単位数と、一般式（１２）で表される構成単位数との合計が、５０％以上であることが好ましく、８０％以上であることがより好ましい。
[0035]　ポリイミドの混合物における、一般式（１１）で表される構成単位を主成分として含むポリイミドは、実質的に一般式（１１）で表される構成単位からなるポリイミドであればよく、微量の共重合成分を含んでもよい。一般式（１２）で表される構成単位を主成分として含むポリイミドも、実質的に一般式（１２）で表される構成単位からなるポリイミドであればよく、微量の共重合成分を含んでもよい。
[0036]　つまり、
構成単位αと構成単位βのモル比を調整し、基材（Ｉ）に含まれる透明熱可塑性ポリイミドの屈折率を精密に制御することができる。当該調整は、構成単位αと構成単位βとの共重合比率を調整したり；あるいは構成単位αを主成分として含むポリイミドと、構成単位βを主成分として含むポリイミドとの混合比率を調整したりすることによって行う。
ウ　「[0041]　なかでも、一般式（１１）のＡおよび一般式（１２）のＢは、それぞれ下記式で表される２価の有機基であることが好ましい。
[化15]
」
エ　「[0042]　なかでも、一般式（１１）におけるＡおよび一般式（１２）におけるＢは、それぞれノルボルナンジアミンから誘導される２価の有機基であることが好ましい。脂環式炭化水素ジアミンの中でも、ノルボルナンジアミンから誘導されるポリイミドは、透明性が高く、さらに結晶性が高すぎないため、ガラス転移点が高くなりすぎない。
[0043]　ノルボルナンジアミンの例には、２,３-ジアミノメチル-ビシクロ［２.２.１］ヘプタン、２,５-ジアミノメチル-ビシクロ［２.２.１］ヘプタン、２,６-ジアミノメチル-ビシクロ［２.２.１］ヘプタン、２,７-ジアミノメチル-ビシクロ［２.２.１］ヘプタンなどが含まれ、好ましくは２,５-ジアミノメチル-ビシクロ［２.２.１］ヘプタン、２,６-ジアミノメチル-ビシクロ［２.２.１］ヘプタンである。各ノルボルナンジアミンには、立体異性体が含まれる。複数のノルボルナンジアミンから誘導される２価の基は、同一でも異なっていてもよい。」
第４　対比・判断
１　本件発明１
（１）引用発明１を主引用発明とした場合
ア　対比
　本件発明１と引用発明１とを対比する。
（ア）引用発明１の「光学用部材」は、「基材表面に光の反射を抑えるための積層体が形成された」ものであるから、本件発明１の「基材表面に光の反射を抑えるための積層体が形成された光学用部材」に相当する。
　また、引用発明１の「積層体」は、「最外表面に凹凸構造を有する」ものである。したがって、引用発明１の「積層体」は、本件発明１の「前記積層体の最外表面が多孔質あるいは凹凸構造による空隙を有する層であり、」とする要件を具備している。
　さらに、引用発明１の「積層体」を構成する「ポリイミド層」は、ポリイミドを主成分とする層であるといえるから、本件発明１の「前記積層体の少なくとも一層がポリイミドを主成分とする層であり、」とする要件を具備している。
（イ）引用発明１の「ポリイミドの合成に用いられる酸二無水物は、３，３‘，４，４‘−ジフェニルスルホンテトラカルボン酸二無水物、４，４‘−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物又は、４−（２，５−ジオキソテトラヒドロフラン−３−イル）−１，２，３，４−テトラヒドロナフタレン−１，２−ジカルボン酸無水物であ」ることは、引用発明１の「ポリイミド層が含有するポリイミド」が、主鎖中に、上記酸二無水物由来の残基を有しているといえる。したがって、引用発明１の「ポリイミド層」は、本件発明１の「ポリイミドを主成分とする層が、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基」を有するとする要件を満たしている。
（ウ）引用発明１の「ポリイミド層が含有するポリイミド」は、「ポリイミドの合成に芳香族ジアミンが用いられ」るものである。したがって、引用発明１の「ポリイミド層」は、本件発明１のポリイミドを主成分とする層が、主鎖中に「芳香族ジアミン残基」を有するとする要件を満たしている。
（エ）引用発明１の「ポリイミド層が含有するポリイミド」は、「主鎖中に含有される１，４−シクロヘキシレン基の９０モル％以上がトランス型の１，４−シクロヘキシレン基」であって、ポリイミドの合成に用いられる「モノマーに、９０モル％以上がトランス型の１，４−シクロへキシレン基を有するジアミンまたはその誘導体を用いるもの」である。そして、１，４−シクロヘキシレン基を有するジアミンは、技術的にみて、脂環式ジアミンに包含される。したがって、引用発明１の「ポリイミド層」は、本件発明１のポリイミドを主成分とする層が、主鎖中に「脂環式ジアミン残基を有する」との要件を満たしている。
（オ）引用発明１の「ポリイミド」は、「イミド化率は９０％以上」である。したがって、引用発明１「ポリイミド」は、本件発明１の「イミド化率が９０％以上である」とする要件を満たしている。
（カ）以上より、本件発明１と引用発明１とは、
「基材表面に光の反射を抑えるための積層体が形成された光学用部材において、前記積層体の最外表面が多孔質あるいは凹凸構造による空隙を有する層であり、前記積層体の少なくとも一層がポリイミドを主成分とする層であり、前記ポリイミドを主成分とする層が、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、芳香族ジアミン残基、および脂環式ジアミン残基を有するポリイミド１を含有し、前記ポリイミド１のイミド化率が９０％以上であることを特徴とする光学用部材。」である点で一致し、以下の点で相違する。
［相違点１］本件発明１は、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および芳香族ジアミン残基を有し、かつ芳香族ジアミン残基の含有量がポリイミド１とは異なるポリイミド２を含有するのに対し、引用発明１は上記ポリイミド２を含有しない点。
イ　判断
　上記［相違点１］について検討すると、引用文献１の記載事項（ウ）における段落【００４３】の「ポリイミド中のＲ２が脂肪族基であるとポリイミドの屈折率を下げることができる」との記載や、段落【００７４】の「芳香族基を有するジアミンを共重合したポリイミドの屈折率は１．５から１．７まで任意に変化させることができる。」との記載に基づけば、引用文献１には、ポリイミドを構成する単量体成分を調整することにより、ポリイミドの屈折率を調整することが示唆されているといえる。また、引用文献３の記載事項イにおける段落[0036]の「構成単位αと構成単位βのモル比を調整し、基材（Ｉ）に含まれる透明熱可塑性ポリイミドの屈折率を精密に制御することができる。当該調整は、構成単位αと構成単位βとの共重合比率を調整したり；あるいは構成単位αを主成分として含むポリイミドと、構成単位βを主成分として含むポリイミドとの混合比率を調整したりすることによって行う。」との記載に基づけば、ポリイミド含有物の屈折率の調整を複数のポリイミドを含有させることにより行うことも知られているといえる。しかしながら、引用文献３に記載された技術事項は、主成分となる構成単位が異なるポリイミドを混合することによって屈折率を調整するものであって、本件発明１に特定されるポリイミド１及びポリイミド２を含有するものではない。
　そして、本件発明１は、本願明細書の段落【０００８】における記載に基づけば、「反射防止性能の面内バラつきの小さい光学用部材」を提供しようとするものである。審判請求人は、審判請求書の請求の理由において「ポリイミド１に、芳香族ジアミン残基と脂環式ジアミン残基を両方含むようにしておくことにより、ポリイミド２に、芳香族ジアミン残基または脂環式ジアミン残基の一方しか含まれていなくても、どちらか一方はポリイミド１にもポリイミド２にも含まれるため、相溶性を向上させることができます。このような構成にすることにより、透明性が高く、膜内のいずれの部分であっても所望の屈折率を有する反射防止膜を提供することができる」と主張しており、段落【００２２】における「一方、ポリイミド１の主鎖中に芳香族ジアミン残基と脂環式ジアミン残基を導入することはポリイミドの屈折率を調節するだけでなく、ポリイミド２との相溶性を向上する効果がある。それによりポリイミド１とポリイミド２との混合物の均一性は飛躍的に高まる。」という記載も参酌すれば、本件発明１のポリイミドを主成分とする層は、本件発明１に特定されるポリイミド１及びポリイミド２を含有することによって両者の混合物の均一性が飛躍的に高まり、それによって、反射防止性能の面内バラつきを小さくするという効果を奏するものといえる。
　そうすると、引用文献１及び引用文献３の記載を参酌しても、引用発明１において、相違点１に係る本件発明１の構成を具備させることが、当業者にとって容易に想到し得るということはできない。
（２）引用発明２を主引用発明とした場合
　引用発明２を主引用発明とした場合についても検討する。
　本件発明１と引用発明２とを対比すると、両者は、少なくとも、前記（１）ア（カ）に記載した［相違点１］と同じ相違点を有するといえる。そして、引用文献２の記載を参酌しても、前記（１）イにおいて検討したとおり、引用発明２を、本件発明１の当該［相違点１］に係る構成とすることが当業者に容易になし得たということはできない。
　また、引用発明２に代えて、引用文献２の発明の詳細な説明に記載された発明に基づいて対比・判断を行っても、同様のことがいえる。
（３）むすび
　以上のとおりであるから、本件発明１は、当業者であっても、引用発明１又は引用発明２及び周知技術に基づいて容易に発明をすることができたものということができない。
２　本件発明９
　本件発明９は、光学用部材の製造方法に関する発明であるが、前記［相違点１］に係る本件発明１の構成を具備するポリイミド２を製造する工程を具備するものである。
　そうすると、本件発明１と同様の理由により、当業者であっても、引用発明１及び周知技術に基づいて容易に発明をすることができたものということができない。また、引用発明２に基づいても同様である。
３　本件発明３
（１）引用発明１を主引用発明とした場合
ア　対比
　本件発明３は、光学用部材に関する発明であって、本件発明１のポリイミド２の代わりに「主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および脂環式ジアミン残基を有し、かつ芳香族ジアミン残基を含まないポリイミド２」を含有するものであって、その余の構成は本件発明１と共通するものである。
　そうすると、本件発明３と引用発明１とを対比すると、前記１（１）ア（カ）に記載した一致点と同じ一致点を有し、以下の点で相違するといえる。
［相違点２］本件発明３は、主鎖中に、３，３’，４，４’−ジフェニルスルホンテトラカルボン酸二無水物、４，４’−（ヘキサフルオロイソプロピリデン）ジフタル酸無水物、ｍｅｓｏ−ブタン−１，２，３，４−テトラカルボン酸二無水物、ビシクロ［２．２．２］オクタン−２，３，５，６−テトラカルボン酸二無水物、ビシクロ［２．２．１］ヘプタン−２，３，５，６−テトラカルボン酸二無水物、５−（２，５−ジオキソテトラヒドロフリル）−３−メチル−３−シクロヘキセン−１，２−ジカルボン酸無水物、または４−（２，５−ジオキソテトラヒドロフラン−３−イル）−１，２，３，４−テトラヒドロナフタレン−１，２−ジカルボン酸無水物由来である酸二無水物残基、および脂環式ジアミン残基を有し、かつ芳香族ジアミン残基を含まないポリイミド２を含有するのに対し、引用発明３は上記ポリイミド２を含有しない点。
イ　判断
　上記［相違点２］について検討すると、前記１（１）イにおいて検討したとおり、引用文献１には、ポリイミドを構成する単量体成分を調整することにより、ポリイミドの屈折率を調整することが示唆されているといえるものであり、また、引用文献３の記載事項イの記載に基づけば、ポリイミド含有物の屈折率の調整を複数のポリイミドを含有させることにより行うことも知られているといえる。しかしながら、引用文献３に記載された技術事項は、主成分となる構成単位が異なるポリイミドを混合することによって屈折率を調整するものであって、本件発明３に特定されるポリイミド１及びポリイミド２を含有するものではない。
　そして、本件発明３は、段落【０００８】における記載に基づけば、「反射防止性能の面内バラつきの小さい光学用部材」を提供しようとするものである。審判請求書の請求の理由における主張及び段落【００２２】における「一方、ポリイミド１の主鎖中に芳香族ジアミン残基と脂環式ジアミン残基を導入することはポリイミドの屈折率を調節するだけでなく、ポリイミド２との相溶性を向上する効果がある。それによりポリイミド１とポリイミド２との混合物の均一性は飛躍的に高まる。」という記載に基づけば、本件発明３のポリイミドを主成分とする層も、本件発明１に特定されるポリイミド１及びポリイミド２を含有することによって両者の混合物の均一性が飛躍的に高まり、それによって、反射防止性能の面内バラつきを小さくするという効果を奏するものといえる。
　そうすると、引用文献１及び引用文献３の記載を参酌しても、引用発明１において、相違点２に係る本件発明１の構成を具備させることが、当業者にとって容易に想到し得るということはできない。
（２）引用発明２を主引用発明とした場合
　引用発明２を主引用発明とした場合についても検討する。
　本件発明３と引用発明２とを対比すると、両者は、少なくとも、前記（１）アに記載した［相違点２］と同じ相違点を有するといえる。そして、引用文献２の記載を参酌しても、前記（１）イにおいて検討したとおり、引用発明２を、本件発明３の当該［相違点２］に係る構成とすることが当業者に容易になし得たということはできない。
　また、引用発明２に代えて、引用文献２の発明の詳細な説明に記載された発明に基づいて対比・判断を行っても、同様のことがいえる。
（３）むすび
　以上のとおりであるから、本件発明３は、当業者であっても、引用発明１又は引用発明２及び周知技術に基づいて容易に発明をすることができたものということができない。
４　本件発明１０
　本件発明１０は、光学用部材の製造方法に関する発明であるが、前記［相違点２］に係る本件発明３の構成を具備するポリイミド２を製造する工程を具備するものである。
　そうすると、本件発明３と同様の理由により、当業者であっても、引用発明１及び周知技術に基づいて容易に発明をすることができたものということができない。また、引用発明２に基づいても同様である。
５　本件発明２、４〜８、１１
　本件発明２、４〜８、１１は、本件発明１のポリイミド２又は本件発明３のポリイミド２と同一又は対応する構成を備えるものであるから、本件発明１又は本件発明２と同じ理由により、当業者であっても、引用発明１又は引用発明２及び周知技術に基づいて容易に発明をすることができたものということができない。
第５　原査定の概要及び原査定についての判断
　原査定の拒絶の理由の概要は、平成２８年９月２１日付けの手続補正書により補正された特許請求の範囲の請求項１〜９に係る発明は、引用発明１又は引用発明２及び周知技術に基づいて、その出願前に当業者が容易に発明をすることができたものであるから、特許法第２９条第２項の規定により特許を受けることができないというものである。
　これに対し、本件補正により補正された請求項１〜１１に係る発明は、前記第４の１（１）ア（カ）に記載した［相違点１］に係る構成、又は、前記第４の３（１）アに記載した［相違点２］に係る構成を具備するのに対し、引用文献１〜３には、ポリイミドを構成する単量体成分を調整又は、主成分となる構成単位が異なるポリイミドを混合することによって屈折率を調整することが開示されるものの、ポリイミド１とポリイミド２の相溶性を向上させ、それによって、面内バラつきを小さくすることについて、何ら開示していない。
　したがって、本件補正により補正された請求項１〜１１に係る発明は、当業者であっても、引用発明１又は引用発明２及び周知技術に基づいて容易に発明をすることができたものとはいえないものである。
第６　当審拒絶理由について
　当審拒絶理由の概要は、本件出願は、本件補正前の特許請求の範囲の記載が特許法第３６条第６項第２号に規定する要件を満たしていないというものである。 
　しかしながら、本件補正による補正により、当審で通知した拒絶理由は解消した。
第７　むすび
　以上のとおり、本件発明１〜１１は、当業者が引用発明１又は引用発明２及び周知技術に基づいて容易に発明をすることができたものではない。
　したがって、原査定の理由によっては、本願を拒絶することはできない。
　また、他に本願を拒絶すべき理由を発見しない。
　よって、結論のとおり審決する。